(57)【特許請求の範囲】
【請求項１】
ポリプロピレン１００質量部及びブロム系難燃剤３〜３０質量部からなる難燃化ポリプロピレンに、
（ａ）成分  ２，３−ジメチル−２，３−ジフェニルブタン
及び
（ｂ）成分  有機錫カルボン酸塩
を（ａ）成分対（ｂ）成分が９５対５質量％〜５対９５質量％の割合で合計０．０５〜２．０質量部
併用添加してなる難燃化ポリプロピレン組成物。
【請求項２】
ポリプロピレン１００質量部及びブロム系難燃剤３〜３０質量部からなる難燃化ポリプロピレンに、
（ａ）成分  ２，３−ジメチル−２，３−ジフェニルブタン
及び
（ｂ）成分  有機錫カルボン酸塩
を（ａ）成分対（ｂ）成分が９５対５質量％〜５対９５質量％の割合で合計０．０５〜２．０質量部
並びに
（ｃ）成分  多価アルコール化合物
を０．０５〜２．０質量部
併用添加してなる難燃化ポリプロピレン組成物。
【請求項３】
有機錫カルボン酸塩がモノアルキル錫カルボン酸塩及び／またはジアルキル錫カルボン酸塩であることを特徴とする請求項１または請求項２に記載の難燃化ポリプロピレン組成物。
【請求項４】
多価アルコール化合物がペンタエリスリトール、ジペンタエリスリトール、トリメチロールプロパン、トリメチロールエタン、ネオペンチルグリコール、又は、２，２−ジメチル−３−ヒドロキシプロピル＝２，２−ジメチル−３−ヒドロキシプロピオネートであることを特徴とする請求項２または請求項３に記載の難燃化ポリプロピレン組成物。
【発明の詳細な説明】
【０００１】
【発明の属する技術分野】
本発明は、ポリプロピレン及びブロム系難燃剤からなる難燃化ポリプロピレンに特定の添加剤を添加して、ドリップを促進させ、且つＵＬ−９４Ｖ試験のコットン発火を抑制し難燃性を一層向上させた難燃化ポリプロピレン組成物を提供するものであり、当該難燃性が要求される分野に広く使用する事が出来る。
【０００２】
【従来の技術】
一般にポリプロピレン等の熱可塑性樹脂は、火炎により燃焼し易いため、その難燃化のために、ハロゲン系化合物、リン系化合物、三酸化アンチモン等の難燃剤や難燃助剤が添加されていた。しかしながら、得てしてこれらの難燃剤を多く使用することにより、難燃化を高度化すればするほどドリップは少なくなる傾向であるが、その機械的特性、成形性は犠牲にせざるを得なかった。しかしながら、近年、難燃剤や難燃助剤の添加量を減らし、機械的特性、成形性を犠牲にせずに難燃性を維持する方法として、２，３−ジメチル−２，３−ジフェニルブタンを添加してなる樹脂組成物が提案されている。その例としては、特開平１１−３４９８２４号及び特開昭６３−２７５４３号があり、前者の特開平１１−３４９８２４号の技術は、熱可塑性樹脂に難燃剤と２，３−ジメチル−２，３−ジフェニルブタン等のラジカル発生剤を添加する方法であり、２，３−ジメチル−２，３−ジフェニルブタンの添加によって成形時の流動性が向上し機械的特性を損なうことなく、且つ燃焼時にドリップが促進され難燃性を向上させている。また、後者の特開昭６３−２７５４３号の技術は、ポリオレフィン系樹脂に、有機臭素化合物と三酸化アンチモンを含む難燃剤と、２，３−ジメチル−２，３−ジフェニルブタンと、塩素化ポリエチレンと、エチレン−酢酸ビニル共重合体あるいはエチレン−エチルアクリレート共重合体と、金属水酸化物を配合する方法であるが、２，３−ジメチル−２，３−ジフェニルブタンを添加するとドリップし易くなるので、塩素化ポリエチレン等の樹脂及び水酸化マグネシウム等の金属水酸化物を添加して、ドリップを防止し難燃性を向上させている。
【０００３】
【発明が解決しようとする課題】
しかしながら、これらの従来の方法の、２，３−ジメチル−２，３−ジフェニルブタンを添加する場合、流動性が増しドリップし易くなるが、ＵＬ−９４Ｖ試験のコットン発火の抑制が不十分であった。また、２，３−ジメチル−２，３−ジフェニルブタンに更に、塩素化ポリエチレンと金属水酸化物を添加する方法では、ドリップは防止されるものの、金属水酸化物が無機化合物であるため樹脂との相溶性が悪く、衝撃強度や流動性といった機械的特性が低下するという問題点を有していた。そこで、本発明者らは、２，３−ジメチル−２，３−ジフェニルブタンを使用する際に、難燃剤の添加量を減らし、機械的特性や成形性を維持しつつ、ドリップを促進させ、且つＵＬ−９４Ｖ試験のコットン発火を抑制し難燃性を一層向上させたものを開発すべく鋭意研究を行った。
【０００４】
【課題を解決するための手段】
本発明者らは、かかる観点から、ポリプロピレン及びブロム系難燃剤からなる難燃化ポリプロピレンに、２，３−ジメチル−２，３−ジフェニルブタンを使用し、ドリップを促進させ、且つＵＬ−９４Ｖ試験のコットン発火を抑制し難燃性を一層向上させる添加剤につき鋭意研究を重ねた結果、ポリプロピレン１００質量部及びブロム系難燃剤３〜３０質量部からなる難燃化ポリプロピレンに、（ａ）成分  ２，３−ジメチル−２，３−ジフェニルブタン及び（ｂ）成分  有機錫カルボン酸塩を（ａ）成分対（ｂ）成分が９５対５質量％〜５対９５質量％の割合で合計０．０５〜２．０質量部併用添加してなる難燃化ポリプロピレン組成物は、機械的特性や成形性を維持しつつ、ドリップを促進させ、且つＵＬ−９４Ｖ試験のコットン発火を抑制し難燃性を向上させることが出来ることを見出し、本発明を完成した。更に、ポリプロピレン１００質量部及びブロム系難燃剤３〜３０質量部からなる難燃化ポリプロピレンに、（ａ）成分  ２，３−ジメチル−２，３−ジフェニルブタン及び（ｂ）成分  有機錫カルボン酸塩を（ａ）成分対（ｂ）成分が９５対５質量％〜５対９５質量％の割合で合計０．０５〜２．０質量部並びに（ｃ）成分  多価アルコール化合物を０．０５〜２．０質量部併用添加してなる難燃化ポリプロピレン組成物は、ドリップを促進させ、且つＵＬ−９４Ｖ試験のコットン発火を抑制し難燃性を一層向上させることが出来ることを見出し、本発明を完成した。
【０００５】
本発明で使用されるポリプロピレンはホモポリマー、ブロックコポリマー、ランダムコポリマー等を挙げることができる。
【０００６】
本発明に使用されるブロム系難燃剤は、通常この分野で使用されるブロム系難燃剤を限定なく使用することができ、これらの中でも汎用されるものとして、ブロム化ビスフェノールＡ類またはブロム化ビスフェノールＳ類、ブロム化フェニルエーテル類、ブロム化ビスフェノールＡ系カーボネートオリゴマー、ブロム化ビスフェノールＡ系エポキシ樹脂、ブロム化スチレン系、ブロム化フタルイミド系、ブロム化ベンゼン類、ブロム化シクロアルカン、ブロム化イソシアヌレート類等の各難燃剤を挙げることができる。
【０００７】
ブロム化ビスフェノールＡ類またはブロム化ビスフェノールＳ類は、１〜８個のブロム原子がビスフェノールＡ残基またはビスフェノールＳ残基のベンゼン環に結合した化合物を挙げることができ、その例としては、テトラブロムビスフェノールＡ、テトラブロムビスフェノールＡビス（２−ヒドロキシエチルエーテル）、テトラブロムビスフェノールＡビス（アリルエーテル）、テトラブロムビスフェノールＡビス（２−ブロムエチルエーテル）、テトラブロムビスフェノールＡビス（３−ブロムプロピルエーテル）、テトラブロムビスフェノールＡビス（２，３−ジブロムプロピルエーテル）、テトラブロムビスフェノールＳ、テトラブロムビスフェノールＳビス（２−ヒドロキシエチルエーテル）及びテトラブロムビスフェノールＳビス（２，３−ジブロムプロピルエーテル）等を挙げることができる。
【０００８】
市販されているブロム化ビスフェノールＡ類またはブロム化ビスフェノールＳ類としては、ブロモケム・ファーイースト（株）の「ＦＲ−１５２４」、グレート・レークス・ケミカル（株）の「Ｇｒｅａｔ  Ｌａｋｅｓ  ＢＡ−５０」、「Ｇｒｅａｔ  Ｌａｋｅｓ  ＢＡ−５０Ｐ」、「Ｇｒｅａｔ  Ｌａｋｅｓ  ＢＡ−５９」、「Ｇｒｅａｔ  Ｌａｋｅｓ  ＢＡ−５９Ｐ」及び「Ｇｒｅａｔ  Ｌａｋｅｓ  ＰＥ−６８」、アルベマール（株）の「Ｓａｙｔｅｘ  ＲＢ−１００」、帝人化成（株）の「ファイヤガード２０００」、「ファイヤガード３０００」、「ファイヤガード３１００」及び「ファイヤガード３６００」、丸菱油化工業（株）の「ノンネンＰＲ−２」、東ソー（株）の「フレームカット１２１Ｒ」、（株）鈴裕化学の「ファイアカットＰ−６８０」等を挙げることができる。
【０００９】
ブロム化フェニルエーテル類は、１個以上のブロム原子がフェニルエーテル基に結合した化合物であって、例えば、ビス（トリブロムフェノキシ）エタン、ヘキサブロムジフェニルエーテル、オクタブロムジフェニルエーテル、デカブロムジフェニルエーテル及びポリジブロムフェニレンオキサイド等を挙げることができる。
【００１０】
市販されているブロム化フェニルエーテル類難燃剤としては、ブロモケム・ファーイースト（株）の「ＦＲ−１２１０」及び「ＦＲ−１２０８」、グレート・レークス・ケミカル（株）の「Ｇｒｅａｔ  Ｌａｋｅｓ  ＦＦ−６８０」、「Ｇｒｅａｔ  Ｌａｋｅｓ  ＤＥ−８３」、「Ｇｒｅａｔ  Ｌａｋｅｓ  ＤＥ−８３Ｒ」及び「Ｇｒｅａｔ  Ｌａｋｅｓ  ＤＥ−７９」、アルベマール（株）の「Ｓａｙｔｅｘ  １０２Ｅ」及び「Ｓａｙｔｅｘ  １１１」を挙げることができる。
【００１１】
ブロム化ビスフェノールＡ系カーボネートオリゴマーは、下記式
【００１２】
【化１】
0003681061.tif 000002
【００１３】
で示される基の重合物であって、オリゴマーとは、重合度（ｎ）が１〜１０のものをいう。例えば、下記式で示される難燃剤を挙げることができる。
【００１４】
【化２】
0003681061.tif 000003
【００１５】
上記式の市販されている難燃剤としては、帝人化成（株）の「ファイヤガード７０００」及び「ファイヤガード７５００」を挙げることができる。
【００１６】
【化３】
0003681061.tif 000004
【００１７】
また、上記式の市販されている難燃剤としては、グレート・レークス・ケミカル（株）の「Ｇｒｅａｔ  Ｌａｋｅｓ  ＢＣ−５２」及び「Ｇｒｅａｔ  Ｌａｋｅｓ  ＢＣ−５８」等を挙げることができる。
【００１８】
ブロム化ビスフェノールＡ系エポキシ樹脂は、下記式で示される化合物を挙げることができる。
【００１９】
【化４】
0003681061.tif 000005
【００２０】
上記式の市販されている難燃剤としては、重合度（ｎ）に応じて種々の製品があり、ブロモケム・ファーイースト（株）の「Ｆ−２３００」、「Ｆ−２３００Ｈ」、「Ｆ−２４００」及び「Ｆ−２４００Ｈ」、大日本インキ化学工業（株）の「プラサームＥＰ−１６」、「プラサームＥＰ−３０」、「プラサームＥＰ−１００」及び「プラサームＥＰ−５００」、阪本薬品工業（株）の「ＳＲ−Ｔ１０００」、「ＳＲ−Ｔ２０００」、「ＳＲ−Ｔ５０００」及び「ＳＲ−Ｔ２００００」等を挙げることができる。
【００２１】
また、ブロム化ビスフェノールＡ系エポキシ樹脂の例として、上記式の両末端のエポキシ基がブロック化剤で封鎖された化合物及び片側の末端エポキシ基がブロック化剤で封鎖された化合物を挙げることができる。そのブロック化剤としては、エポキシ基を開環付加する化合物であれば限定されないが、フェノール類、アルコール類、カルボン酸類、アミン類及びイソシアネート類等にブロム原子を含有するものを挙げることができ、その中でも難燃効果を向上させる点でブロム化フェノール類が好ましく、ジブロムフェノール、トリブロムフェノール、ペンタブロムフェノール、エチルジブロムフェノール、プロピルジブロムフェノール、ブチルジブロムフェノール及びジブロムクレゾール等を挙げることができる。
【００２２】
当該重合物の両末端のエポキシ基がブロック化剤で封鎖された難燃剤の例としては、下記式で示される難燃剤を挙げることができる。
【００２３】
【化５】
0003681061.tif 000006
【００２４】
上記式の市販されている難燃剤としては、大日本インキ化学工業（株）の「プラサームＥＣ−１４」、「プラサームＥＣ−２０」及び「プラサームＥＣ−３０」、東都化成（株）の「ＴＢ−６０」及び「ＴＢ−６２」、阪本薬品工業（株）の「ＳＲ−Ｔ３０４０」及び「ＳＲ−Ｔ７０４０」等を挙げることができる。
【００２５】
また、当該重合物の片側の末端エポキシ基がブロック化剤で封鎖された難燃剤の例としては、下記式で示される難燃剤を挙げることができる。
【００２６】
【化６】
0003681061.tif 000007
【００２７】
上記式の市販されている難燃剤としては、大日本インキ化学工業（株）の「プラサームＥＰＣ−１５Ｆ」、油化シェルエポキシ（株）の「Ｅ５３５４」等を挙げることができる。
【００２８】
ブロム化スチレン系難燃剤は、スチレン骨格のベンゼン環に１〜５個のブロム原子が結合した下記式のブロム化スチレンモノマー
【００２９】
【化７】
0003681061.tif 000008
【００３０】
及び下記式のその重合体（ポリマー）
【００３１】
【化８】
0003681061.tif 000009
【００３２】
であって、好ましくは重合体である。例えば、ブロムスチレン及びブロム化ポリスチレンを挙げることができ、市販されているブロム化ポリスチレン系難燃剤としては、グレート・レークス・ケミカル（株）の「Ｇｒｅａｔ  Ｌａｋｅｓ  ＰＤＢＳ−１０」及び「Ｇｒｅａｔ  Ｌａｋｅｓ  ＰＤＢＳ−８０」等を挙げることができる。また、前記の難燃剤と製法は異なるが、フェロ（株）の「パイロチェック６８ＰＢ」もブロム化ポリスチレン系難燃剤の例として挙げることができる。
【００３３】
ブロム化フタルイミド系難燃剤は、フタルイミド基のベンゼン環に１〜４個のブロム原子が結合した化合物であって、例えば、モノブロムフタルイミド、ジブロムフタルイミド、トリブロムフタルイミド、テトラブロムフタルイミド、エチレンビス（モノブロムフタルイミド）、エチレンビス（ジブロムフタルイミド）、エチレンビス（トリブロムフタルイミド）及び下記式のエチレンビス（テトラブロムフタルイミド）
【００３４】
【化９】
0003681061.tif 000010
【００３５】
を挙げることができ、市販されている難燃剤としては、アルベマール（株）の「Ｓａｙｔｅｘ  ＢＴ−９３」及び「Ｓａｙｔｅｘ  ＢＴ−９３Ｗ」を挙げることができる。
【００３６】
ブロム化ベンゼン類は、１個以上のブロム原子がベンゼン環に結合した基からなる化合物であって、テトラブロムベンゼン、ペンタブロムベンゼン、ヘキサブロムベンゼン、ブロムフェニルアリルエーテル、ペンタブロムトルエン、ビス（ペンタブロムフェニル）エタン及びポリ（ペンタブロムベンジルアクリレート）等を挙げることができ、市販されている難燃剤としては、アルベマール（株）の「Ｓａｙｔｅｘ  ８０１０」を挙げることができる。
【００３７】
ブロム化シクロアルカン系は、１〜６個のブロム原子が炭素数６〜１２のシクロアルカン（環状脂肪族炭化水素）に結合したブロム化炭化水素類である。該シクロアルカンの例としては、シクロヘキサン及びシクロドデカンを挙げることができ、ブロム化シクロアルカンの例としては、ペンタブロムシクロヘキサン、ヘキサブロムシクロヘキサン、テトラブロムシクロドデカン、ペンタブロムシクロドデカン及びヘキサブロムシクロドデカン等を挙げることができる。
【００３８】
市販されているヘキサブロムシクロドデカンとしては、ブロモケム・ファーイースト（株）の「ＦＲ−１２０６」、アルベマール（株）の「Ｓａｙｔｅｘ  ＨＢＣＤ」、グレート・レークス・ケミカル（株）の「Ｇｒｅａｔ  Ｌａｋｅｓ  ＣＤ−７５Ｐ」、（株）鈴裕化学の「ファイアカットＰ−８８０Ｍ」及び第一工業製薬（株）の「ピロガード  ＳＲ−１０３」等を挙げることができる。
【００３９】
ブロム化イソシアヌレート類は、炭素数２〜６のアルキル基（鎖状脂肪族炭化水素基）にブロム原子が結合したブロム化アルキル基とイソシアヌル酸残基が結合した化合物並びに１〜５個のブロム原子がフェノキシ基に結合したブロム化フェノキシ基とイソシアヌル酸残基が結合した化合物を挙げることができる。その具体例としては、トリス（モノブロムプロピル）イソシアヌレート、トリス（２，３−ジブロムプロピル）イソシアヌレート、トリス（トリブロムプロピル）イソシアヌレート、トリス（テトラブロムプロピル）イソシアヌレート、トリス（ペンタブロムプロピル）イソシアヌレート、トリス（ヘプタブロムプロピル）イソシアヌレート、トリス（オクタブロムブチル）イソシアヌレート、トリス（モノブロムフェノキシ）イソシアヌレート、トリス（ジブロムフェノキシ）イソシアヌレート、トリス（トリブロムフェノキシ）イソシアヌレート、トリス（ペンタブロムフェノキシ）イソシアヌレート、トリス（エチルモノブロムフェノキシ）イソシアヌレート及びトリス（プロピルジブロムフェノキシ）イソシアヌレート等を挙げることができる。
【００４０】
市販されているブロム化イソシアヌレート類としては、日本化成（株）の「タイク−６Ｂ」及び（株）鈴裕化学の「ファイアカットＰ−６６０」等を挙げることができる。
【００４１】
実施例において、これらの中で汎用されている代表的なブロム系難燃剤を使用しているが、それ以外の上記ブロム系難燃剤を使用しても、同様の効果を示すことが期待される。
【００４２】
前記のような汎用されるブロム系難燃剤以外に、文献にも示され、ブロム系難燃剤メーカーのカタログ等にも示されているものも勿論使用することができ、これらブロム系難燃剤からなる難燃化ポリプロピレン組成物についても、本発明の効果を遜色なく実現することが充分に期待される。それらのブロム系難燃剤としては、ブロム化フェノール類、ブロム化フェノキシトリアジン系、ブロム化アルカン系、ブロム化マレイミド系及びブロム化フタル酸類等を挙げることができる。
【００４３】
ブロム化フェノール類は、１〜５個のブロム原子がフェノール基に結合した化合物であって、例えば、モノブロムフェノール、ジブロムフェノール、トリブロムフェノール、テトラブロムフェノール及びペンタブロムフェノール等を挙げることができる。
【００４４】
ブロム化フェノキシトリアジン系は、１〜５個のブロム原子がフェノキシ基に結合し、そのブロム化フェノキシ基の１〜３個がトリアジン環に結合した化合物であって、例えば、モノ（トリブロムフェノキシ）トリアジン、ビス（モノブロムフェノキシ）トリアジン、ビス（トリブロムフェノキシ）トリアジン、トリス（ジブロムフェノキシ）トリアジン及びトリス（トリブロムフェノキシ）トリアジン等を挙げることができ、市販されている難燃剤としては、第一工業製薬（株）の「ピロガード  ＳＲ−２４５」を挙げることができる。
【００４５】
ブロム化アルカン系は、炭素数２〜６のアルカン（鎖状脂肪族炭化水素）にブロム原子が結合した化合物である。該アルカンの例としては、エタン、プロパン、ブタン、ペンタン及びヘキサンを挙げることができ、ブロム化アルカンの例としては、ジブロムエタン、テトラブロムエタン、モノブロムプロパン、トリブロムプロパン、ヘキサブロムプロパン、オクタブロムプロパン、テトラブロムブタン、ヘキサブロムブタン、オクタブロムブタン、トリブロムペンタン、ペンタブロムペンタン、オクタブロムペンタン、ジブロムヘキサン、トリブロムヘキサン、テトラブロムヘキサン、ヘキサブロムヘキサン及びオクタブロムヘキサン等を挙げることができる。
【００４６】
ブロム化マレイミド系は、１〜５個のブロム原子がフェニルマレイミド基に結合した化合物であって、例えば、モノブロムフェニルマレイミド、ジブロムフェニルマレイミド、トリブロムフェニルマレイミド及びペンタブロムフェニルマレイミド等を挙げることができる。
【００４７】
ブロム化フタル酸類は、１〜４個のブロム原子が無水フタル酸に結合した化合物を挙げることができ、その例としては、モノブロム無水フタル酸、ジブロム無水フタル酸、トリブロム無水フタル酸及びテトラブロム無水フタル酸等を挙げることができる。
【００４８】
本発明で使用されるブロム系難燃剤の使用量は、ポリプロピレンに要求される難燃化の程度及び物性との関係から種々に変化するものであり、通常、ポリプロピレン１００質量部に対して、３〜３０質量部使用される。３質量部未満では、所望の難燃性を付与できず、また、３０質量部を超えると当該樹脂組成物の成形体の物性を損なうので好ましくない。しかしながら、難燃性と物性とのバランスから、実用的には、３〜２０質量部の範囲で使用される。また、目的に応じては、ブロム系難燃剤を２種以上併用することができる。
難燃性を更に高める目的で、三酸化アンチモン等の難燃助剤を併用することはよく行なわれることであるが、この難燃助剤の添加によって、本発明の効果に何ら影響を与えるものではない。その難燃助剤の添加量は、通常、ポリプロピレン１００質量部に対して、０．５〜１０質量部使用されるが、物性等との関係で、好ましい使用量は２〜７質量部である。
【００４９】
本発明に使用される（ａ）成分の２，３−ジメチル−２，３−ジフェニルブタンには、特別の制限はなく、一般に市販されているものでよい。
【００５０】
本発明に使用される（ｂ）成分の有機錫カルボン酸塩は、
一般式（１）
（Ｒ1）mＳｎ（ＯＣＯＲ2）4-m                       （１）
で示される有機錫（モノカルボン酸塩）、一般式（２）
（Ｒ1）mＳｎ（ＯＣＯＣＨ＝ＣＨＣＯＯＲ3）4-m          （２）
で示される有機錫（マレイン酸エステル塩）、及び一般式（３）
〔（Ｒ1）2Ｓｎ（ＯＣＯＣＨ＝ＣＨＣＯＯ）〕p            （３）
で示される有機錫マレエート系化合物
〔式（１）乃至（３）中、Ｒ1は炭素数１〜１２のアルキル基、Ｒ2はアルキル基、アルケニル基、アリール基、アルキルアリール基、ヒドロキシアルキル基またはヒドロキシアルケニル基であり、Ｒ3はアルキル基、シクロアルキル基、アルケニル基、アラルキル基、アルコキシアルキル基またはヒドロキシアルキル基を示す。ｍは１または２の整数、ｐは１〜１０の整数を示す。〕
を挙げることができる。
【００５１】
一般式（１）乃至（３）中のＲ1は、炭素数１〜１２のアルキル基である。
【００５２】
該アルキル基の具体例としては、メチル、エチル、プロピル、ブチル、ヘキシル、オクチル及びラウリル等を挙げることができ、好ましい基としては、メチル、ブチル及びオクチルを挙げることができる。
【００５３】
一般式（１）中のＲ2は、炭素数１〜２２のアルキル基、炭素数２〜２２のアルケニル基、炭素数６〜１８のアリール基、炭素数７〜１９のアルキルアリール基、炭素数４〜２１のヒドロキシアルキル基または炭素数５〜２２のヒドロキシアルケニル基であり、それらの具体例としては、メチル、エチル、プロピル、イソプロピル、ブチル、ペンチル、ヘキシル、ヘプチル、イソヘプチル、オクチル、イソオクチル、ノニル、デシル、ウンデシル、ドデシル、トリデシル、ペンタデシル、ヘキサデシル、ヘプタデシル、オクタデシル、ノナデシル、エイコシル、ヘンエイコシル、ベヘニル、ビニル、アリル、イソプロペニル、ヘプタデセニル、フェニル、ｔ−ブチルフェニル、ヒドロキシウンデシル及びヒドロキシヘプタデセニル等の基を挙げることができる。また、Ｒ2ＣＯＯはＲ2ＣＯＯＨで示されるモノカルボン酸の残基であり、該モノカルボン酸の具体例としては、酢酸、プロピオン酸、酪酸、ヘプタン酸、オクチル酸、２―エチルヘキサン酸、デカン酸、ラウリン酸、パルミチン酸、ステアリン酸、エイコサン酸、ベヘニン酸、アクリル酸、クロトン酸、オレイン酸、安息香酸、ｐ−ｔ−ブチル安息香酸、ヒドロキシラウリン酸及びリシノール酸等を挙げることができる。
【００５４】
一般式（１）で示される有機錫（モノカルボン酸塩）の具体例としては、モノメチル錫トリアセテート、モノメチル錫トリオクトエート、モノメチル錫トリラウレート、モノメチル錫トリステアレート、モノメチル錫トリベヘネート、モノメチル錫トリオレート、モノメチル錫トリベンゾエート、モノメチル錫トリ（ヒドロキシラウレート）、モノメチル錫トリリシノレート、モノブチル錫トリアセテート、モノブチル錫トリオクトエート、モノブチル錫トリラウレート、モノブチル錫トリステアレート、モノブチル錫トリベヘネート、モノブチル錫トリオレート、モノブチル錫トリベンゾエート、モノブチル錫トリ（ヒドロキシラウレート）、モノブチル錫トリ（ヒドロキシオレート）、モノオクチル錫トリアセテート、モノオクチル錫トリオクトエート、モノオクチル錫トリラウレート、モノオクチル錫トリステアレート、モノオクチル錫トリベヘネート、モノオクチル錫トリオレート、モノオクチル錫トリベンゾエート、モノオクチル錫トリ（ヒドロキシラウレート）、モノオクチル錫トリリシノレート、モノラウリル錫トリオクトエート、モノラウリル錫トリラウレート、モノラウリル錫トリステアレート、ジメチル錫ジアセテート、ジメチル錫ジオクトエート、ジメチル錫ジラウレート、ジメチル錫ジステアレート、ジメチル錫ジベヘネート、ジメチル錫ジオレート、ジメチル錫ジベンゾエート、ジメチル錫ジ（ヒドロキシラウレート）、ジメチル錫ジリシノレート、ジブチル錫ジアセテート、ジブチル錫ジオクトエート、ジブチル錫ジラウレート、ジブチル錫ジステアレート、ジブチル錫ジベヘネート、ジブチル錫ジオレート、ジブチル錫ジベンゾエート、ジブチル錫ジ（ヒドロキシラウレート）、ジブチル錫ジリシノレート、ジオクチル錫ジアセテート、ジオクチル錫ジオクトエート、ジオクチル錫ジラウレート、ジオクチル錫ジステアレート、ジオクチル錫ジベヘネート、ジオクチル錫ジオレート、ジオクチル錫ジベンゾエート、ジオクチル錫ジ（ヒドロキシラウレート）、ジオクチル錫ジリシノレート、ジラウリル錫ジオクトエート、ジラウリル錫ジラウレート及びジラウリル錫ジステアレート等を挙げることができる。
【００５５】
一般式（２）中のＲ3は、炭素数１〜２２のアルキル基、炭素数６〜１８のシクロアルキル基、炭素数２〜２２のアルケニル基、炭素数７〜１９のアラルキル基、炭素数３〜２２のアルコキシアルキル基及び炭素数４〜２２のヒドロキシアルキル基であり、それらの具体例としては、メチル、エチル、プロピル、イソプロピル、ブチル、オクチル、イソオクチル、２−エチルヘキシル、ノニル、ドデシル、トリデシル、オクタデシル、ドコシル、シクロヘキシル、オレイル、ベンジル、メチルベンジル、メトキシブチル、ヒドロキシドデシル及びヒドロキシオクタデシル等の基を挙げることができる。
【００５６】
一般式（２）で示される有機錫（マレイン酸エステル塩）の具体例としては、モノメチル錫トリス（イソオクチルマレエート）、モノメチル錫トリス（２−エチルヘキシルマレエート）、モノメチル錫トリス（トリデシルマレエート）、モノメチル錫トリス（オクタデシルマレエート）、モノメチル錫トリス（オレイルマレエート）、モノメチル錫トリス（ヒドロキシドデシルマレエート）、モノブチル錫トリス（イソオクチルマレエート）、モノブチル錫トリス（２−エチルヘキシルマレエート）、モノブチル錫トリス（ドデシルマレエート）、モノブチル錫トリス（トリデシルマレエート）、モノブチル錫トリス（オクタデシルマレエート）、モノブチル錫トリス（ドコシルマレエート）、モノブチル錫トリス（オレイルマレエート）、モノブチル錫トリス（ヒドロキシオクタデシルマレエート）、モノオクチル錫トリス（エチルマレエート）、モノオクチル錫トリス（ブチルマレエート）、モノオクチル錫トリス（イソオクチルマレエート）、モノオクチル錫トリス（２−エチルヘキシルマレエート）、モノオクチル錫トリス（ノニルマレエート）、モノオクチル錫トリス（ドデシルマレエート）、モノオクチル錫トリス（オクタデシルマレエート）、モノオクチル錫トリス（ドコシルマレエート）、モノオクチル錫トリス（シクロヘキシルマレエート）、モノオクチル錫トリス（オレイルマレエート）、モノオクチル錫トリス（ベンジルマレエート）、モノオクチル錫トリス（メトキシブチルマレエート）、モノオクチル錫トリス（ヒドロキシオクタデシルマレエート）、ジメチル錫ビス（イソオクチルマレエート）、ジメチル錫ビス（２−エチルヘキシルマレエート）、ジメチル錫ビス（ドデシルマレエート）、ジメチル錫ビス（トリデシルマレエート）、ジメチル錫ビス（オクタデシルマレエート）、ジメチル錫ビス（ドコシルマレエート）、ジメチル錫ビス（シクロヘキシルマレエート）、ジメチル錫ビス（オレイルマレエート）、ジメチル錫ビス（メチルベンジルマレエート）、ジメチル錫ビス（ヒドロキシドデシルマレエート）、ジブチル錫ビス（ブチルマレエート）、ジブチル錫ビス（イソオクチルマレエート）、ジブチル錫ビス（２−エチルヘキシルマレエート）、ジブチル錫ビス（デシルマレエート）、ジブチル錫ビス（ドデシルマレエート）、ジブチル錫ビス（トリデシルマレエート）、ジブチル錫ビス（オクタデシルマレエート）、ジブチル錫ビス（ドコシルマレエート）、ジブチル錫ビス（シクロヘキシルマレエート）、ジブチル錫ビス（オレイルマレエート）、ジブチル錫ビス（ベンジルマレエート）、ジブチル錫ビス（メトキシブチルマレエート）、ジブチル錫ビス（ヒドロキシオクタデシルマレエート）、ジオクチル錫ビス（エチルマレエート）、ジオクチル錫ビス（ブチルマレエート）、ジオクチル錫ビス（イソオクチルマレエート）、ジオクチル錫ビス（２−エチルヘキシルマレエート）、ジオクチル錫ビス（ノニルマレエート）、ジオクチル錫ビス（ドデシルマレエート）、ジオクチル錫ビス（トリデシルマレエート）、ジオクチル錫ビス（オクタデシルマレエート）、ジオクチル錫ビス（ドコシルマレエート）、ジオクチル錫ビス（シクロヘキシルマレエート）、ジオクチル錫ビス（オレイルマレエート）、ジオクチル錫ビス（ベンジルマレエート）、ジオクチル錫ビス（メトキシブチルマレエート）及びジオクチル錫ビス（ヒドロキシオクタデシルマレエート）等を挙げることができる。
【００５７】
一般式（３）で示される有機錫マレエート系化合物の具体例としては、ジメチル錫マレエート、ジブチル錫マレエート、ジオクチル錫マレエート、ジラウリル錫マレエート及びこれらのポリマーを挙げることができる。
【００５８】
本発明に使用される（ａ）成分の２，３−ジメチル−２，３−ジフェニルブタン及び（ｂ）成分の有機錫カルボン酸塩の添加量は、ポリプロピレン１００質量部に対して、（ａ）成分と（ｂ）成分が９５対５質量％〜５対９５質量％の割合で合計０．０５〜２．０質量部であり、好ましくは、０．１〜１．０質量部である。
【００５９】
（ａ）成分の２，３−ジメチル−２，３−ジフェニルブタン及び（ｂ）成分の有機錫化合物の添加量の合計が、０．０５質量部未満の場合には、十分な難燃性が得られず、２．０質量部を超える場合には、増量による予期した難燃性が得られない。また、（ａ）成分と（ｂ）成分の併用割合が本発明の併用割合の範囲を外れる場合は、十分な難燃性が得られない。
【００６０】
本発明に使用される（ｃ）成分の多価アルコール化合物は、炭化水素の水素原子を２〜８個の水酸基で置換した化合物であり、代表例としては、エチレングリコール、プロピレングリコール、グリセリン、ペンタエリスリトール、ジペンタエリスリトール、トリペンタエリスリトール、ｍｅｓｏ−エリスリトール、トリメチロールプロパン、ジトリメチロールプロパン、トリメチロールプロパンモノアリルエーテル、トリメチロールエタン及びネオペンチルグリコール等を挙げることができ、また、分子内に２個の水酸基をもつ２，２−ジメチル−３−ヒドロキシプロピル＝２，２−ジメチル−３−ヒドロキシプロピオネートも本発明の多価アルコール化合物に含まれるものとする。
【００６１】
好ましい多価アルコール化合物としては、ペンタエリスリトール、ジペンタエリスリトール、トリメチロールプロパン、トリメチロールエタン、ネオペンチルグリコール及び２，２−ジメチル−３−ヒドロキシプロピル＝２，２−ジメチル−３−ヒドロキシプロピオネート等を挙げることができる。
【００６２】
本発明に使用される（ｃ）成分の多価アルコール化合物の添加量は、ポリプロピレン１００質量部に対して、０．０５〜２．０質量部であり、好ましくは、０．１〜１．０質量部である。
【００６３】
（ｃ）成分の多価アルコール化合物の添加量が、０．０５質量部未満の場合には、十分な難燃性が得られず、２．０質量部を超える場合には、増量による予期した難燃性が得られない。
【００６４】
本発明の難燃化ポリプロピレン組成物に、無機物などの充填剤を添加しても、本発明の難燃性は何ら影響を受けない。
【００６５】
更に、必要に応じて、熱安定剤、抗酸化剤、紫外線吸収剤、光安定剤、滑剤、顔料等を添加することができる。
【００６６】
本発明の難燃化ポリプロピレン組成物は、カレンダーロール、押出機、バンバリーミキサー、ニーダーなどを用いて各成分を混練りすることにより得られる。混練りする際の仕込方法は、ミキサーの種類によって異なり、各成分を一括して混練りしても、別々に分けて添加し混練りしてもよい。また、混練りする際の各材料はそのまま使用してもよいし、分散を一層確実にするため材料に加工を加えたもの、例えば、融点の近いもの同士を溶融混合処理した材料を使用してもよい。
【００６７】
本発明の実施に当たっては、以下の実施態様を挙げることができる。
（１）ポリプロピレン１００質量部及びブロム系難燃剤３〜３０質量部からなる難燃化ポリプロピレンに、
（ａ）成分  ２，３−ジメチル−２，３−ジフェニルブタン
及び
（ｂ）成分  有機錫カルボン酸塩
を（ａ）成分対（ｂ）成分が９５対５質量％〜５対９５質量％の割合で合計０．０５〜２．０質量部
併用添加してなる難燃化ポリプロピレン組成物。
（２）ポリプロピレン１００質量部及びブロム系難燃剤３〜２０質量部からなる難燃化ポリプロピレンに、
（ａ）成分  ２，３−ジメチル−２，３−ジフェニルブタン
及び
（ｂ）成分  有機錫カルボン酸塩
を（ａ）成分対（ｂ）成分が９５対５質量％〜５対９５質量％の割合で合計０．０５〜２．０質量部
併用添加してなる難燃化ポリプロピレン組成物。
（３）ポリプロピレン１００質量部及びブロム系難燃剤３〜２０質量部からなる難燃化ポリプロピレンに、
（ａ）成分  ２，３−ジメチル−２，３−ジフェニルブタン
及び
（ｂ）成分  モノアルキル錫カルボン酸塩及び／またはジアルキル錫カルボン酸塩
を（ａ）成分対（ｂ）成分が９５対５質量％〜５対９５質量％の割合で合計０．０５〜２．０質量部
併用添加してなる難燃化ポリプロピレン組成物。
（４）ポリプロピレン１００質量部及びブロム系難燃剤３〜２０質量部からなる難燃化ポリプロピレンに、
（ａ）成分  ２，３−ジメチル−２，３−ジフェニルブタン
及び
（ｂ）成分  モノアルキル錫カルボン酸塩及び／またはジアルキル錫カルボン酸塩
を（ａ）成分対（ｂ）成分が９５対５質量％〜５対９５質量％の割合で合計０．１〜１．０質量部
併用添加してなる難燃化ポリプロピレン組成物。
（５）ポリプロピレン１００質量部及びブロム系難燃剤３〜３０質量部からなる難燃化ポリプロピレンに、
（ａ）成分  ２，３−ジメチル−２，３−ジフェニルブタン
及び
（ｂ）成分  有機錫カルボン酸塩
を（ａ）成分対（ｂ）成分が９５対５質量％〜５対９５質量％の割合で合計０．０５〜２．０質量部
並びに
（ｃ）成分  多価アルコール化合物
を０．０５〜２．０質量部併用添加してなる難燃化ポリプロピレン組成物。
（６）ポリプロピレン１００質量部及びブロム系難燃剤３〜２０質量部からなる難燃化ポリプロピレンに、
（ａ）成分  ２，３−ジメチル−２，３−ジフェニルブタン
及び
（ｂ）成分  有機錫カルボン酸塩
を（ａ）成分対（ｂ）成分が９５対５質量％〜５対９５質量％の割合で合計０．０５〜２．０質量部
並びに
（ｃ）成分  多価アルコール化合物
を０．０５〜２．０質量部併用添加してなる難燃化ポリプロピレン組成物。
（７）ポリプロピレン１００質量部及びブロム系難燃剤３〜２０質量部からなる難燃化ポリプロピレンに、
（ａ）成分  ２，３−ジメチル−２，３−ジフェニルブタン
及び
（ｂ）成分  モノアルキル錫カルボン酸塩及び／またはジアルキル錫カルボン酸塩
を（ａ）成分対（ｂ）成分が９５対５質量％〜５対９５質量％の割合で合計０．０５〜２．０質量部
並びに
（ｃ）成分  多価アルコール化合物
を０．０５〜２．０質量部併用添加してなる難燃化ポリプロピレン組成物。
（８）ポリプロピレン１００質量部及びブロム系難燃剤３〜２０質量部からなる難燃化ポリプロピレンに、
（ａ）成分  ２，３−ジメチル−２，３−ジフェニルブタン
及び
（ｂ）成分  モノアルキル錫カルボン酸塩及び／またはジアルキル錫カルボン酸塩
を（ａ）成分対（ｂ）成分が９５対５質量％〜５対９５質量％の割合で合計０．０５〜２．０質量部
並びに
（ｃ）成分  ペンタエリスリトール、ジペンタエリスリトール、トリメチロールプロパン、トリメチロールエタン、ネオペンチルグリコール、２，２−ジメチル−３−ヒドロキシプロピル＝２，２−ジメチル−３−ヒドロキシプロピオネートの中から選ばれた少なくとも一種の化合物を合計０．０５〜２．０質量部併用添加してなる難燃化ポリプロピレン組成物。
（９）ポリプロピレン１００質量部及びブロム系難燃剤３〜２０質量部からなる難燃化ポリプロピレンに、
（ａ）成分  ２，３−ジメチル−２，３−ジフェニルブタン
及び
（ｂ）成分  モノアルキル錫カルボン酸塩及び／またはジアルキル錫カルボン酸塩
を（ａ）成分対（ｂ）成分が９５対５質量％〜５対９５質量％の割合で合計０．１〜１．０質量部
並びに
（ｃ）成分  ペンタエリスリトール、ジペンタエリスリトール、トリメチロールプロパン、トリメチロールエタン、ネオペンチルグリコール、２，２−ジメチル−３−ヒドロキシプロピル＝２，２−ジメチル−３−ヒドロキシプロピオネートの中から選ばれた少なくとも一種の化合物を合計０．１〜１．０質量部併用添加してなる難燃化ポリプロピレン組成物。
（１０）ポリプロピレン１００質量部、ブロム系難燃剤３〜３０質量部及び三酸化アンチモン０．５〜１０質量部からなる難燃化ポリプロピレンに、
（ａ）成分  ２，３−ジメチル−２，３−ジフェニルブタン
及び
（ｂ）成分  有機錫カルボン酸塩
を（ａ）成分対（ｂ）成分が９５対５質量％〜５対９５質量％の割合で合計０．０５〜２．０質量部
併用添加してなる難燃化ポリプロピレン組成物。
（１１）ポリプロピレン１００質量部、ブロム系難燃剤３〜２０質量部及び三酸化アンチモン２〜７質量部からなる難燃化ポリプロピレンに、
（ａ）成分  ２，３−ジメチル−２，３−ジフェニルブタン
及び
（ｂ）成分  有機錫カルボン酸塩
を（ａ）成分対（ｂ）成分が９５対５質量％〜５対９５質量％の割合で合計０．０５〜２．０質量部
併用添加してなる難燃化ポリプロピレン組成物。
（１２）ポリプロピレン１００質量部、ブロム系難燃剤３〜２０質量部及び三酸化アンチモン２〜７質量部からなる難燃化ポリプロピレンに、
（ａ）成分  ２，３−ジメチル−２，３−ジフェニルブタン
及び
（ｂ）成分  モノアルキル錫カルボン酸塩及び／またはジアルキル錫カルボン酸塩
を（ａ）成分対（ｂ）成分が９５対５質量％〜５対９５質量％の割合で合計０．０５〜２．０質量部
併用添加してなる難燃化ポリプロピレン組成物。
（１３）ポリプロピレン１００質量部、ブロム系難燃剤３〜２０質量部及び三酸化アンチモン２〜７質量部からなる難燃化ポリプロピレンに、
（ａ）成分  ２，３−ジメチル−２，３−ジフェニルブタン
及び
（ｂ）成分  モノアルキル錫カルボン酸塩及び／またはジアルキル錫カルボン酸塩
を（ａ）成分対（ｂ）成分が９５対５質量％〜５対９５質量％の割合で合計０．１〜１．０質量部
併用添加してなる難燃化ポリプロピレン組成物。
（１４）ポリプロピレン１００質量部、ブロム系難燃剤３〜２０質量部及び三酸化アンチモン０．５〜１０質量部からなる難燃化ポリプロピレンに、
（ａ）成分  ２，３−ジメチル−２，３−ジフェニルブタン
及び
（ｂ）成分  有機錫カルボン酸塩
を（ａ）成分対（ｂ）成分が９５対５質量％〜５対９５質量％の割合で合計０．０５〜２．０質量部
並びに
（ｃ）成分  多価アルコール化合物
を０．０５〜２．０質量部併用添加してなる難燃化ポリプロピレン組成物。
（１５）ポリプロピレン１００質量部、ブロム系難燃剤３〜２０質量部及び三酸化アンチモン２〜７質量部からなる難燃化ポリプロピレンに、
（ａ）成分  ２，３−ジメチル−２，３−ジフェニルブタン
及び
（ｂ）成分  有機錫カルボン酸塩
を（ａ）成分対（ｂ）成分が９５対５質量％〜５対９５質量％の割合で合計０．０５〜２．０質量部
並びに
（ｃ）成分  多価アルコール化合物
を０．０５〜２．０質量部併用添加してなる難燃化ポリプロピレン組成物。
（１６）ポリプロピレン１００質量部、ブロム系難燃剤３〜２０質量部及び三酸化アンチモン２〜７質量部からなる難燃化ポリプロピレンに、
（ａ）成分  ２，３−ジメチル−２，３−ジフェニルブタン
及び
（ｂ）成分  モノアルキル錫カルボン酸塩及び／またはジアルキル錫カルボン酸塩
を（ａ）成分対（ｂ）成分が９５対５質量％〜５対９５質量％の割合で合計０．０５〜２．０質量部
並びに
（ｃ）成分  多価アルコール化合物
を０．０５〜２．０質量部併用添加してなる難燃化ポリプロピレン組成物。
（１７）ポリプロピレン１００質量部、ブロム系難燃剤３〜２０質量部及び三酸化アンチモン２〜７質量部からなる難燃化ポリプロピレンに、
（ａ）成分  ２，３−ジメチル−２，３−ジフェニルブタン
及び
（ｂ）成分  モノアルキル錫カルボン酸塩及び／またはジアルキル錫カルボン酸塩
を（ａ）成分対（ｂ）成分が９５対５質量％〜５対９５質量％の割合で合計０．０５〜２．０質量部
並びに
（ｃ）成分  ペンタエリスリトール、ジペンタエリスリトール、トリメチロールプロパン、トリメチロールエタン、ネオペンチルグリコール、２，２−ジメチル−３−ヒドロキシプロピル＝２，２−ジメチル−３−ヒドロキシプロピオネートの中から選ばれた少なくとも一種の化合物を合計０．０５〜２．０質量部併用添加してなる難燃化ポリプロピレン組成物。
（１８）ポリプロピレン１００質量部、ブロム系難燃剤３〜２０質量部及び三酸化アンチモン２〜７質量部からなる難燃化ポリプロピレンに、
（ａ）成分  ２，３−ジメチル−２，３−ジフェニルブタン
及び
（ｂ）成分  モノアルキル錫カルボン酸塩及び／またはジアルキル錫カルボン酸塩
を（ａ）成分対（ｂ）成分が９５対５質量％〜５対９５質量％の割合で合計０．１〜１．０質量部
並びに
（ｃ）成分  ペンタエリスリトール、ジペンタエリスリトール、トリメチロールプロパン、トリメチロールエタン、ネオペンチルグリコール、２，２−ジメチル−３−ヒドロキシプロピル＝２，２−ジメチル−３−ヒドロキシプロピオネートの中から選ばれた少なくとも一種の化合物を合計０．１〜１．０質量部併用添加してなる難燃化ポリプロピレン組成物。
【００６８】
【発明の実施の形態】
本発明の好ましい実施の形態としては、前記の実施態様（２）〜（４）、（６）〜（９）、（１１）〜（１３）及び（１５）〜（１８）が挙げられ、更に好ましい実施の形態としては、実施態様（３）、（４）、（７）〜（９）、（１２）、（１３）及び（１６）〜（１８）が挙げられ、最も好ましい実施の形態としては、実施態様（４）、（９）、（１３）及び（１８）が挙げられる。
【００６９】
【実施例】
以下、実施例によって本発明を具体的に説明するが、当該発明はこれらによって限定されるものではない。これらの実施例において、部とは質量部を意味する。
【００７０】
〔本発明に使用される添加剤：（ａ）成分〕
Ａ−１  ：２，３−ジメチル−２，３−ジフェニルブタン  〔日本油脂（株）製、ノフマーＢＣ〕
〔本発明に使用される添加剤：（ｂ）成分〕
Ｂ−１  ：モノメチル錫トリラウレート
Ｂ−２  ：ジメチル錫ジオクトエート
Ｂ−３  ：モノブチル錫トリステアレート
Ｂ−４  ：ジブチル錫ジステアレート
Ｂ−５  ：モノオクチル錫トリベヘネート
Ｂ−６  ：ジオクチル錫ジベヘネート
Ｂ−７  ：ジラウリル錫ジラウレート
Ｂ−８  ：ジオクチル錫ビス（ドデシルマレエート）
Ｂ−９  ：ジオクチル錫マレエート
〔本発明に使用される添加剤：（ｃ）成分〕
Ｃ−１  ：ペンタエリスリトール
Ｃ−２  ：ジペンタエリスリトール
Ｃ−３  ：トリメチロールプロパン
Ｃ−４  ：トリメチロールエタン
Ｃ−５  ：ネオペンチルグリコール
Ｃ−６  ：２，２−ジメチル−３−ヒドロキシプロピル＝２，２−ジメチル−３−ヒドロキシプロピオネート
〔本発明以外の添加剤：（ｄ）成分〕
Ｄ−１  ：ジブチル錫ビス（ラウリルメルカプチド）
Ｄ−２  ：ステアリルアルコール
〔実施例１〕
ポリプロピレン〔日本ポリケム（株）製 ホモポリマー  ノバテックＰＰ  ＭＡ４〕１００部、三酸化アンチモン３部に、表１〜表３に示す添加量のテトラブロムビスフェノールＡビス（２，３−ジブロムプロピルエーテル）〔帝人化成（株）製  ファイヤガード３１００〕と表１〜表３に示す添加剤を配合し、ヘンシェルミキサーで混合後、押出機を用いて２１０℃で熔融混練してペレットを得た。このペレットを２２０℃で射出成形し、１／１６インチ厚の難燃性評価用試験片を配合別にそれぞれ１０個づつ成形した。得られた試験片をＵＬ−９４Ｖの耐炎性試験に準じて難燃性の評価を行った。燃焼時のドリップによるコットンの発火回数を調べ、その結果を表１〜表３に示す。数字の小さいほど難燃性に優れていることを示す。
【００７１】
【表１】
0003681061.tif 000011
【００７２】
【表２】
0003681061.tif 000012
【００７３】
【表３】
0003681061.tif 000013
【００７４】
試料番号１〜３０は実施例、同番号３１〜４７は比較例である。表１〜表３の結果を比較すれば明らかな如く、本発明の難燃化ポリプロピレン組成物は、難燃性が極めて優れていることがわかる。尚、試料番号９〜１８、２４〜２８の如く、（ａ）成分と（ｂ）成分に（ｃ）成分を併用添加すると、同番号１〜８、１９〜２３のような（ａ）成分と（ｂ）成分のみを併用添加した場合に比べて、難燃性が一段と優れていることがわかる。また、試料番号２９の如く、（ａ）成分と（ｂ）成分に本発明以外の添加剤を併用添加した場合並びに同番号３０の如く、（ａ）成分と（ｂ）成分に（ｃ）成分を併用添加し、更に本発明以外の添加剤を併用添加した場合でも本発明の難燃性は何ら影響を受けない。また、試料番号３１〜３５の如く、（ａ）成分と（ｂ）成分を併用添加しないで（ａ）成分または（ｂ）成分のみを添加した場合、同番号３６及び３７の如く、（ａ）成分と（ｂ）成分を併用添加しないで（ａ）成分と（ｃ）成分を併用添加または（ｂ）成分と（ｃ）成分を併用添加した場合、同番号３８及び３９の如く、（ａ）成分と（ｂ）成分を添加しないで（ｃ）成分のみを添加した場合、同番号４０及び４１の如く、本発明以外の添加剤を添加した場合、同番号４２及び４３の如く、（ａ）成分と併用する（ｂ）成分の代りに本発明以外の添加剤を（ａ）成分と併用添加した場合、同番号４４の如く、（ｃ）成分と本発明以外の添加剤を併用添加した場合並びに同番号４５〜４６の如く、添加剤を添加しない場合は、いずれも十分な難燃性が得られず、さらに同番号４７の如く、添加剤を添加しないで難燃剤の添加量を増量しても十分な難燃性が得られない。
【００７５】
〔実施例２〕
ポリプロピレン〔日本ポリケム（株）製 ホモポリマー  ノバテックＰＰ  ＭＡ４〕１００部、テトラブロムビスフェノールＡビス（２，３−ジブロムプロピルエーテル）〔帝人化成（株）製  ファイヤガード３１００〕２０部、ビス（ペンタブロムフェニル）エタン〔アルベマール（株）製  Ｓａｙｔｅｘ  ８０１０〕５部、酸化防止剤としてｎ−オクタデシル＝３−（４−ヒドロキシ−３，５−ジ−ｔ−ブチルフェニル）プロピオネート〔吉富製薬（株）製  トミノックスＳＳ〕０．１部と表４に示す添加剤を配合し、ヘンシェルミキサーで混合後、押出機を用いて２１０℃で熔融混練してペレットを得た。このペレットを２２０℃で射出成形し、１／１６インチ厚の難燃性評価用試験片を配合別にそれぞれ１０個づつ成形した。得られた試験片をＵＬ−９４Ｖの耐炎性試験に準じて難燃性の評価を行った。燃焼時のドリップによるコットンの発火回数を調べ、その結果を表４に示す。数字の小さいほど難燃性に優れていることを示す。
【００７６】
【表４】
0003681061.tif 000014
【００７７】
試料番号１〜１１は実施例、同番号１２〜１７は比較例である。表４の結果を比較すれば明らかな如く、本発明の難燃化ポリプロピレン組成物は、難燃性が極めて優れていることがわかる。尚、試料番号９〜１１の如く、（ａ）成分と（ｂ）成分に（ｃ）成分を併用添加すると、同番号１〜８のような（ａ）成分と（ｂ）成分のみを併用添加した場合に比べて、難燃性が一段と優れていることがわかる。また、試料番号１２及び１３の如く、（ａ）成分と（ｂ）成分を併用添加しないで（ａ）成分または（ｂ）成分のみを添加した場合、同番号１４及び１５の如く、（ａ）成分と（ｂ）成分を添加しないで（ｃ）成分のみを添加した場合、同番号１６の如く、本発明以外の添加剤を添加した場合並びに同番号１７の如く、添加剤を添加しない場合は、いずれも十分な難燃性が得られない。
【００７８】
〔実施例３〕
ポリプロピレン〔日本ポリケム（株）製 ホモポリマー  ノバテックＰＰ  ＭＡ４〕１００部、三酸化アンチモン５部、テトラブロムビスフェノールＳビス（２，３−ジブロムプロピルエーテル）〔丸菱油化工業（株）製  ノンネンＰＲ−２〕１５部と表５に示す添加剤を配合し、ヘンシェルミキサーで混合後、押出機を用いて２１０℃で熔融混練してペレットを得た。このペレットを２２０℃で射出成形し、１／１６インチ厚の難燃性評価用試験片を配合別にそれぞれ１０個づつ成形した。得られた試験片をＵＬ−９４Ｖの耐炎性試験に準じて難燃性の評価を行った。燃焼時のドリップによるコットンの発火回数を調べ、その結果を表５に示す。数字の小さいほど難燃性に優れていることを示す。
【００７９】
【表５】
0003681061.tif 000015
【００８０】
試料番号１〜１１は実施例、同番号１２〜１７は比較例である。表５の結果を比較すれば明らかな如く、本発明の難燃化ポリプロピレン組成物は、難燃性が極めて優れていることがわかる。尚、試料番号９〜１１の如く、（ａ）成分と（ｂ）成分に（ｃ）成分を併用添加すると、同番号１〜８のような（ａ）成分と（ｂ）成分のみを併用添加した場合に比べて、難燃性が一段と優れていることがわかる。また、試料番号１２及び１３の如く、（ａ）成分と（ｂ）成分の併用割合が本発明の併用割合の範囲を外れた場合、同番号１４の如く、（ａ）成分と（ｂ）成分の添加量が本発明の添加量の範囲より少ない場合、同番号１５及び１６の如く、（ａ）成分と（ｂ）成分に（ｃ）成分を併用添加しても、添加量が本発明の添加量の範囲より少ない場合並びに同番号１７の如く、添加剤を添加しない場合は、いずれも十分な難燃性が得られない。
【００８１】
〔実施例４〕
ポリプロピレン〔日本ポリケム（株）製 ブロックコポリマー  ノバテックＰＰ  ＢＣ０３Ｂ〕１００部、三酸化アンチモン７部に、トリス（２，３−ジブロムプロピル）イソシアヌレート〔（株）鈴裕化学製  ファイアカットＰ−６６０〕５部と表６に示す添加剤を配合し、ヘンシェルミキサーで混合後、押出機を用いて２１０℃で熔融混練してペレットを得た。このペレットを２２０℃で射出成形し、１／８インチ厚の難燃性評価用試験片を配合別にそれぞれ１０個づつ成形した。得られた試験片をＵＬ−９４Ｖの耐炎性試験に準じて難燃性の評価を行った。燃焼時のドリップによるコットンの発火回数を調べ、その結果を表６に示す。数字の小さいほど難燃性に優れていることを示す。
【００８２】
【表６】
0003681061.tif 000016
【００８３】
試料番号１〜６は実施例、同番号７〜１８は比較例である。表６の結果を比較すれば明らかな如く、本発明の難燃化ポリプロピレン組成物は、難燃性が極めて優れていることがわかる。尚、試料番号４〜６の如く、（ａ）成分と（ｂ）成分に（ｃ）成分を併用添加すると、同番号１〜３のような（ａ）成分と（ｂ）成分のみを併用添加した場合に比べて、難燃性が一段と優れていることがわかる。また、試料番号７の如く、（ａ）成分と（ｂ）成分の添加量が本発明の添加量の範囲より多い場合、同番号８の如く、（ａ）成分と（ｂ）成分に（ｃ）成分を併用添加しても、添加量が本発明の添加量の範囲より多い場合は、増量による予期した難燃性が得られない。また試料番号９及び１０の如く、（ａ）成分と（ｂ）成分を併用添加しないで（ａ）成分または（ｂ）成分のみを添加した場合、同番号１１及び１２の如く、（ａ）成分と（ｂ）成分を併用添加しないで（ａ）成分と（ｃ）成分を併用添加または（ｂ）成分と（ｃ）成分を併用添加した場合、同番号１３の如く、（ａ）成分と（ｂ）成分を添加しないで（ｃ）成分のみを添加した場合、同番号１４及び１５の如く、本発明以外の添加剤を添加した場合、同番号１６の如く、（ａ）成分と併用する（ｂ）成分の代りに本発明以外の添加剤を（ａ）成分と併用添加した場合、同番号１７の如く、（ｃ）成分と本発明以外の添加剤を併用添加した場合並びに同番号１８の如く、添加剤を添加しない場合は、いずれも十分な難燃性が得られない。
【００８４】
〔実施例５〕
ポリプロピレン〔日本ポリケム（株）製 ブロックコポリマー  ノバテックＰＰ  ＢＣ３Ｌ〕１００部、三酸化アンチモン７部に、ビス（ペンタブロムフェニル）エタン〔アルベマール（株）製  Ｓａｙｔｅｘ  ８０１０〕３部と表７に示す添加剤を配合し、ヘンシェルミキサーで混合後、押出機を用いて２１０℃で熔融混練してペレットを得た。このペレットを２２０℃で射出成形し、１／８インチ厚の難燃性評価用試験片を配合別にそれぞれ１０個づつ成形した。得られた試験片をＵＬ−９４Ｖの耐炎性試験に準じて難燃性の評価を行った。燃焼時のドリップによるコットンの発火回数を調べ、その結果を表７に示す。数字の小さいほど難燃性に優れていることを示す。
【００８５】
【表７】
0003681061.tif 000017
【００８６】
試料番号１〜７は実施例、同番号８〜１４は比較例である。表７の結果を比較すれば明らかな如く、本発明の難燃化ポリプロピレン組成物は、難燃性が極めて優れていることがわかる。尚、試料番号４〜６の如く、（ａ）成分と（ｂ）成分に（ｃ）成分を併用添加すると、同番号１〜３のような（ａ）成分と（ｂ）成分のみを併用添加した場合に比べて、難燃性が一段と優れていることがわかる。また、試料番号７の如く、（ａ）成分と（ｂ）成分に本発明以外の添加剤を併用添加した場合でも本発明の難燃性は何ら影響を受けない。また、同番号８及び９の如く、（ａ）成分と（ｂ）成分を併用添加しないで（ａ）成分または（ｂ）成分のみを添加した場合、同番号１０及び１１の如く、（ａ）成分と（ｂ）成分を併用添加しないで（ａ）成分と（ｃ）成分を併用添加または（ｂ）成分と（ｃ）成分を併用添加した場合、同番号１２及び１３の如く、本発明以外の添加剤を添加した場合並びに同番号１４の如く、添加剤を添加しない場合は、いずれも十分な難燃性が得られない。
【００８７】
【発明の効果】
本発明の難燃化ポリプロピレン組成物は、格段に優れた難燃性を有している。